(57)【要約】      （修正有）【課題】塗料組成物とした場合、屈折率傾斜を有する低屈折率塗膜を形成することより反射防止性能が高くかつ彩度の低い反射防止膜を得ることができる、中空状ＳｉＯ2の分散液を提供する。【解決手段】中空状ＳｉＯ2の１次微粒子の凝集体からなる凝集体粒子を分散媒体に分散してなり、その平均粒子径が６０〜４００ｎｍの範囲にあり、かつ、当該平均粒子径が、当該シリカの平均１次粒子径の１．５倍以上の範囲にあるシリカ微粒子を分散液とする。当該分散液を含む塗料組成物とする場合、マトリックス成分が金属酸化物の前駆物質、又は有機樹脂からなることが好ましい。この塗料組成物を基材に塗布することにより反射防止塗膜付き基材が得られる。【選択図】なし【特許請求の範囲】
【請求項１】
中空状ＳｉＯ2の１次微粒子の凝集体からなる凝集体粒子が、分散媒体中に分散した中空状ＳｉＯ2を含有する分散液であって、当該凝集体粒子の平均凝集粒子径が６０〜４００ｎｍの範囲にあり、かつ、当該平均凝集粒子径は、当該ＳｉＯ2の平均１次粒子径の１．５倍以上の範囲にあることを特徴とする中空状ＳｉＯ２を含有する分散液。
【請求項２】
前記中空状ＳｉＯ2の１次微粒子の平均１次粒子径が５〜５０ｎｍの範囲にある請求項１に記載の中空状ＳｉＯ2を含有する分散液。
【請求項３】
前記凝集体粒子は、前記中空状ＳｉＯ2１次微粒子が２〜１０個集合した、非球形状の凝集体粒子である請求項１又は２に記載の中空状ＳｉＯ2を含有する分散液。
【請求項４】
請求項１〜３のいずれかに記載の中空状ＳｉＯ2を含有する分散液を含む塗料組成物。
【請求項５】
請求項４に記載の塗料組成物にマトリックス成分の溶液を当該マトリックス成分の固形分質量が前記中空状ＳｉＯ2の全固形分質量の０．１〜１０倍の範囲で混合してなる塗料組成物。
【請求項６】
前記マトリックス成分が金属酸化物の前駆物質、及び／又は有機樹脂からなる請求項５に記載の塗料組成物。
【請求項７】
前記金属酸化物がＡｌ2Ｏ3、ＳｉＯ2、ＳｎＯ2、ＴｉＯ2、及びＺｒＯ2より選ばれる１種または２種以上の混合物である請求項６に記載の塗料組成物。
【請求項８】
前記有機樹脂が紫外線硬化型有機樹脂である請求項６に記載の塗料組成物。
【請求項９】
請求項４〜８のいずれかに記載の塗料組成物を基材に塗布して得られた反射防止塗膜付き基材。
【請求項１０】
可視光波長領域において、反射率の最小値が２％以下であり、かつ反射率の最大値と最小値の差が１％以下である請求項９に記載の反射防止塗膜付き基材。
【請求項１１】
前記基材が透明基材である請求項９又は１０に記載の反射防止塗膜付き基材。
【発明の詳細な説明】
【技術分野】
【０００１】
本発明は、反射防止性能が高くかつ彩度の低い反射防止膜を得るための中空状ＳｉＯ2を含有する分散液及びこれからなる塗料組成物、並びに当該組成物を塗布して得られた反射防止塗膜付き基材に関する。
【背景技術】
【０００２】
近年の液晶、プラズマ、有機ＥＬ等ディスプレイ技術の高精細化に伴い、モニター、大型ＴＶ、パソコン等に使用するＦＰＤに関し、反射防止性能が高くかつ彩度の低い反射防止膜の材料が強く求められている。
【０００３】
従来、反射防止材料としては、低屈折率の中空状ＳｉＯ2微粒子が用いられており、単層膜で反射防止性能が発現可能であるため彩度が低く有用な材料とされている（例えば特許文献１参照。）。しかしながら、従来の中空状ＳｉＯ2微粒子は、粒子径が小さく、球状であり、これを塗料組成物に配合した場合、得られる塗膜中で、当該シリカ微粒子が均一に分散して存在するために、塗膜中に屈折率傾斜をつけ、さらに彩度を低くすることは困難であった。
【０００４】
また、従来の方法により得られた中空状ＳｉＯ2微粒子は、その彩度を低くするため粒子径を大きくして屈折率に傾斜をつけようとすると、当該中空状ＳｉＯ2微粒子の外殻の厚みが増して透明性が低下し、一方、外殻の厚みを薄くすると、空孔が大きいために塗膜の強度が不十分であるという問題が生じるものであった。
【０００５】
【特許文献１】特開２００１−２３３６１１号公報（特許請求の範囲（請求項１〜１１）、〔０００２〕）
【発明の開示】
【発明が解決しようとする課題】
【０００６】
本発明の目的は、塗料組成物とした場合、屈折率傾斜を有する低屈折率塗膜を形成することより反射防止性能が高く、かつ、彩度の低い反射防止膜を得ることができる、中空状ＳｉＯ2を含有する分散液を提供することである。
【課題を解決するための手段】
【０００７】
（Ｉ）本発明に従えば、以下の中空状ＳｉＯ2を含有する分散液が提供される。
〔１〕  
中空状ＳｉＯ2の１次微粒子（以下「中空状ＳｉＯ2１次粒子」という。）の凝集体からなる凝集体粒子（以下「中空状ＳｉＯ2凝集体粒子」という。）が、分散媒体中に分散した中空状ＳｉＯ2を含有する分散液であって、当該凝集体粒子の平均凝集粒子径が６０〜４００ｎｍの範囲にあり、かつ、当該平均凝集粒子径は、当該ＳｉＯ2の平均１次粒子径の１．５倍以上の範囲にあることを特徴とする中空状ＳｉＯ2を含有する分散液。
【０００８】
〔２〕
前記中空状ＳｉＯ2の１次微粒子の平均１次粒子径が５〜５０ｎｍの範囲にある〔１〕に記載の中空状ＳｉＯ2を含有する分散液。
【０００９】
〔３〕
前記凝集体粒子は、前記中空状ＳｉＯ2１次微粒子が２〜１０個集合した、非球形状の凝集体粒子である〔１〕又は〔２〕に記載の中空状ＳｉＯ2を含有する分散液。
【００１０】
（ＩＩ）また、本発明に従えば、以下のシリカ微粒子分散液からなる塗料組成物が提供される。
〔４〕  
〔１〕〜〔３〕のいずれかに記載の中空状ＳｉＯ2を含有する分散液を含む塗料組成物。
【００１１】
〔５〕
〔４〕に記載の塗料組成物にマトリックス成分の溶液を当該マトリックス成分の固形分質量が前記中空状ＳｉＯ2の全固形分質量の０．１〜１０倍の範囲で混合してなる塗料組成物。
【００１２】
〔６〕
前記マトリックス成分が金属酸化物の前駆物質、及び／又は有機樹脂からなる〔５〕に記載の塗料組成物。
【００１３】
〔７〕
前記金属酸化物がＡｌ2Ｏ3、ＳｉＯ2、ＳｎＯ2、ＴｉＯ2、及びＺｒＯ2より選ばれる１種または２種以上の混合物である〔６〕に記載の塗料組成物。
【００１４】
〔８〕
前記有機樹脂が紫外線硬化型有機樹脂である〔６〕に記載の塗料組成物。
【００１５】
（ＩＩＩ）また、本発明によれば、以下の反射防止塗膜付き透明基材が提供される。
〔９〕
〔４〕〜〔８〕のいずれかに記載の塗料組成物を基材に塗布して得られた反射防止塗膜付き基材。
【００１６】
〔１０〕
可視光波長領域において、反射率の最小値が２％以下であり、かつ反射率の最大値と最小値の差が１％以下である〔９〕に記載の反射防止塗膜付き基材。
【００１７】
〔１１〕
前記基材が透明基材である〔９〕又は〔１０〕に記載の反射防止塗膜付き基材。
【発明の効果】
【００１８】
本発明の中空状ＳｉＯ2を含有する分散液中の中空状ＳｉＯ2凝集体粒子は、中空状ＳｉＯ2１次粒子が集合して形成され、それぞれの空孔（空洞）が細分化されているため、塗膜中に配合した場合比較的薄い外殻の厚みでも得られる塗膜の強度が高い。また、本発明の中空状ＳｉＯ2凝集体粒子は、比較的平均凝集粒子径が大きいため、マトリックス成分と混合して塗膜を形成した場合基材に近いほど当該マトリックス成分の存在比が高い塗膜が得られる。このように、塗膜中に屈折率傾斜がつくことで彩度の低い反射防止能の高い膜を得ることができる。さらにまた、本発明により得られる反射防止膜は透明性が高く、膜強度が高い。
【発明を実施するための最良の形態】
【００１９】
以下、本発明を詳細に説明する。
本発明は、中空状ＳｉＯ2凝集体粒子が、分散媒体中に分散した中空状ＳｉＯ2を含有する分散液である。
【００２０】
本発明の中空状ＳｉＯ2凝集体粒子は、ＳｉＯ2外殻の内部に完全な空隙を有する中空状ＳｉＯ2１次粒子が集合して形成され、比較的平均凝集粒子径の大きな低屈折粒子とみなすことができる。当該中空状ＳｉＯ2凝集体粒子は、中空状ＳｉＯ2１次粒子の集合体であるため、空孔が細分化されており比較的薄い外殻の厚みでも、フィラーとして塗膜に配合した場合、得られる塗膜の強度を高くすることができるので好ましい。また、当該凝集体粒子は比較的平均凝集粒子径が大きいため、マトリックス成分（バインダ）と混合して塗料組成物とし、基材上に塗布した場合、当該基材に近いほど当該マトリックス成分が多く存在し、大気側に中空状ＳｉＯ2凝集体粒子の存在比が高い塗膜を形成することができ、このように塗膜中に屈折率傾斜が形成されるため、彩度の低い反射防止膜を得ることができる。
【００２１】
この点、従来の中空状ＳｉＯ2微粒子は、粒子径が小さく、球状であり、配合した塗膜中で均一に分散して存在するために、塗膜中で厚み方向に屈折率傾斜をつけてより彩度を低くすることが困難であった。また、彩度を低くするために粒子径を大きくして屈折率に傾斜をつけようとすると、中空状ＳｉＯ2微粒子の外殻の厚みが増して透明性を損ねたり、外殻の厚みを薄くすると空孔が大きいために塗膜の強度が不十分であるといった問題が生じていたことと、著しい対照をなしている。
【００２２】
反射防止性能については、反射防止膜中の凝集体粒子を構成する中空状ＳｉＯ2１次粒子の屈折率が大きく影響し、当該中空状ＳｉＯ2１次粒子の屈折率は空洞の大きさとＳｉＯ2外殻の厚みによって決まる点から、本発明の中空状ＳｉＯ2凝集体粒子は、特に反射防止材料として有用であり、溶媒に分散して基材に塗布することで高い反射防止性能を有する塗膜を得ることができる
【００２３】
本発明の中空状ＳｉＯ2凝集体粒子は、このように、ＳｉＯ2外殻の内部に完全な空隙を有し、高空孔率であり、かつ、低屈折率、低誘電率であるため、反射防止材料以外にも、光学フィルター、断熱材、低誘電率材、ドラッグデリバリー等の用途に好適に用いることができる。
【００２４】
（中空状ＳｉＯ2凝集体粒子の製造）
本発明の中空状ＳｉＯ2凝集体粒子は、一般的に、外殻がＳｉＯ2であるコア−シェル型微粒子の当該コアを除去することによって製造されることが好ましい。
【００２５】
（コア粒子の種類、形状、粒径等）
コア粒子としては、熱、酸、または光によって溶解（又は分解、昇華）するものが好ましく使用され、例えば、界面活性剤ミセル、水溶性有機重合体、スチレン樹脂、アクリル樹脂等の熱分解性有機重合体微粒子；アルミン酸ナトリウム、炭酸カルシウム、塩基性炭酸亜鉛、酸化亜鉛等の酸溶解性無機微粒子；硫化亜鉛、硫化カドミウム等の金属カルコゲナイド半導体及び酸化亜鉛等の光溶解性無機微粒子等より選ばれる１種または２種以上の混合物を用いることができる。
【００２６】
また、当該コア粒子としては、その粒子形状は特に限定されるものではなく、例えば球状、紡錘形状、棒状、無定型、円柱状、針状、扁平状、鱗片状、葉状、チューブ状、シート状より選ばれる１種または２種以上の混合物を用いることができる。
【００２７】
また、コア粒子が単分散であると、中空状ＳｉＯ2凝集体粒子が得られにくいので好ましくなく、コア微粒子が２〜１０個集合した集合体を用いることが好ましい。
この場合コア粒子の平均凝集粒子径は、得られる中空状ＳｉＯ2凝集体粒子の大きさに影響し、５０〜３５０ｎｍであることが好ましい。５０ｎｍ未満では、得られた中空状ＳｉＯ2凝集体粒子からは彩度の低い反射防止膜が得られにくく、３５０ｎｍを超えると、当該中空状ＳｉＯ2凝集体粒子を配合した塗膜の透明性が不十分となる恐れがあるため好ましくない。
【００２８】
なお、コア粒子の平均１次粒子径は、得られる中空状ＳｉＯ2凝集体粒子の当該空洞の大きさ及びコアを溶解する際の溶解速度を最適に維持する観点から、５〜２００ｎｍの範囲であることが好ましい。当該粒径が、５ｎｍ未満では当該中空状ＳｉＯ2凝集体粒子の空洞が小さく塗膜中に配合した場合その反射防止性能が不十分であり、２００ｎｍを超えるとコアの溶解速度が不十分となり、完全な中空状粒子が得られ難くなるため好ましくない。
【００２９】
当該コア微粒子を分散媒体に分散させるには、種々の方法を採用することができ、例えば溶媒中で合成する方法、コア微粒子粉末に、後記するような分散媒体及び分散剤を加えてボールミル、ビーズミル、サンドミル、ホモミキサー、ペイントシェーカー等の分散機で解膠する方法等が挙げられる。かくして得られたコア微粒子分散液の固形分濃度は、５０質量％以下の範囲であることが好ましい。固形分濃度が５０質量％を超えると分散液の安定性が低下するため好ましくない。
【００３０】
（ＳｉＯ2前駆物質）
中空状ＳｉＯ2凝集体粒子を得るには、まず初めに、外殻がＳｉＯ2であるコア−シェル型微粒子及び／又はコア−シェル型微粒子凝集体（クラスタ）を製造する。
すでに述べたように、ここで凝集体状のコア微粒子を用いた場合、対応するコア−シェル型微粒子の凝集体粒子を得ることができるので好ましい。
【００３１】
具体的には、コア微粒子（またはコア微粒子の原料）とＳｉＯ2の前駆物質を反応させることによって、又は、コア微粒子の存在下にＳｉＯ2の前駆物質を分解反応させて、当該コア微粒子の表面にＳｉＯ2の外殻を析出・形成することにより得られる。このようにして、コア−シェル型微粒子を製造する方法は、気相法であっても液相法であってもよい。
【００３２】
気相法による方法では、コア微粒子の原料と金属Ｓｉ等のＳｉＯ2原料にプラズマを照射することによってコア−シェル型微粒子を製造することができる。
【００３３】
一方、液相法による方法では、コア微粒子の存在下に、酸、アルカリ等の加水分解触媒を添加することでＳｉＯ2前駆物質を加水分解して当該コア微粒子の周り（外表面）に析出させることができる。ＳｉＯ2前駆物質は、アルカリ条件において３次元的に重合しシェルを形成し易い。すなわち、ｐＨが高いほどＳｉＯ2前駆物質等のケイ素化合物の加水分解・重縮合反応速度が速いのでＳｉＯ2外殻が短時間で形成できるため好ましい。したがって、溶液のｐＨは７以上、より好ましくはｐＨ８以上、最も好ましくはｐＨ＝９〜１１の範囲である。ｐＨが１１を超えると、加水分解速度があまり速すぎて、生成されるＳｉＯ2自体の凝集が生じ、ＺｎＯ微粒子外表面への均質な外殻の形成が困難となるため好ましくない。また、当該形成されたＳｉＯ2外殻を有するコア−シェル型微粒子は、これをさらに、熱を加えて熟成させ、当該外殻をより緻密にすることもできる。
【００３４】
ＳｉＯ2の前駆物質としては、ケイ酸、ケイ酸塩、及びケイ酸アルコキサイドより選ばれる１種または２種以上の混合物が挙げられ、それらの加水分解物または重合物であってもよい。
具体的には、ケイ酸としては、アルカリ金属ケイ酸塩を酸で分解した後、透析する方法、アルカリ金属ケイ酸塩を解膠する方法、アルカリ金属ケイ酸塩を酸型のカチオン交換樹脂と接触させる方法等によって得られるケイ酸；ケイ酸塩としては、ケイ酸ナトリウム、ケイ酸カリウム等のアルカリケイ酸塩、アンモニウムケイ酸塩、テトラエチルアンモニウム塩等の４級アンモニウム塩、エタノールアミン等のアミン類のケイ酸塩が挙げられる。
【００３５】
また、ケイ酸アルコキサイドとしては、ケイ酸エチルの他、パーフルオロポリエーテル基及び／又はパーフルオロアルキル基等のフッ素含有官能基を含むケイ酸アルコキサイド、ビニル基及びエポキシ基より選ばれる官能基の１種または２種以上を含有するケイ酸アルコキサイドでもよい。パーフルオロポリエーテル基を含有するケイ酸アルコキサイドとしては、例えばパーフルオロポリエーテルトリエトキシシラン；パーフルオロアルキル基を含有するケイ酸アルコキサイドとしては、パーフルオロエチルトリエトキシシラン；ビニル基を含有するケイ酸アルコキサイドとしては、ビニルトリメトキシシラン、ビニルトリエトキシシラン；エポキシ基を含有するケイ酸アルコキサイドとしては２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等のケイ酸アルコキサイドが挙げられる。
【００３６】
なお、コアとして、酸化亜鉛等の酸溶解性無機微粒子を使用する場合には、ＳｉＯ2の前駆物質を混合する際のｐＨは８以下にすると、例えばＺｎＯ等が溶解するので、８を超える範囲であることが好ましい。
【００３７】
（分散媒体、固形分濃度等）
コア−シェル型微粒子分散液を製造する際、コアのＺｎＯ粒子等を分散させ、かつ、ＳｉＯ2の前駆物質の分解反応が行われる分散媒体としては、特に限定するものではなく、例えば、水；メタノール、エタノール、ｎ−プロパノール、イソプロパノール、ｎ−ブタノール、イソブタノール、ｓｅｃ−ブタノール、ｔ−ブタノール、エチレングリコール、ポリエチレングリコール、プロピレングリコール、トリメチレングリコール、１，４−ブタンジオール、シクロペンタノール、シロクペンタンジオール、シクロヘキサノール等のアルコール類；
【００３８】
アセトン、メチルエチルケトン、ジエチルケトン、メチルイソブチルケトン、メチルプロピルケトン、イソプロピルメチルケトン、イソブチルメチルケトン、シクロペンタノン、シクロヘキサノン、アセトフェノン等のケトン類；
グライム、ジグライム、イソプロピルエーテル、イソブチルエーテル、メチルイソプロピルエーテル、アニソール、テトラハイドロフラン、ジオキサン等のエーテル類；
【００３９】
酢酸メチル、酢酸エチル、アセト酢酸エチル、酢酸ブチル、プロピオン酸メチル、プロピオン酸エチル、酪酸メチル、酪酸エチル等のエステル類；
エチレングリコールモノメチルエーテル、エチレングリコールモノエチルエーテル等のグリコールエーテル類；
【００４０】
Ｎ，Ｎ−ジメチルアセトアミド、Ｎ−メチルアセトアミド、Ｎ，Ｎ−ジメチルホルムアミド、Ｎ−メチルホルムアミド、２−ピロリジノン、Ｎ−メチル−２−ピロリジノン、１，３−ジメチル−２−イミダゾリジノン等の含窒素化合物類；
ジメチルスルホキシド、スルホラン等の含硫黄化合物類等が好ましいものとして挙げられる。
【００４１】
ただし、ＳｉＯ2前駆物質の加水分解・重縮合・外殻形成工程においては、水の存在が必須であるため、全溶媒中において、５〜１００質量％の水を存在せしめることが必要である。水の含有量が５質量％未満であると反応が充分進行しないため好ましくない。なお、分散媒体中のＳｉＯ2前駆物質中のＳｉ量に対して、少なくとも化学量論以上の水を系内に存在させることが必要である。
【００４２】
また、コア−シェル型微粒子分散液を製造する際の固形分濃度は、３０質量％以下、０．１質量％以上の範囲であることが好ましく、２０質量％以下、１質量％以上の範囲であることがより好ましい。３０質量％を超えると微粒子分散液の安定性が低下するため、好ましくなく、０．１質量％未満では、得られる中空ＳｉＯ2凝集体粒子の生産性が非常に低くなり、好ましくない。
【００４３】
また、コア−シェル型微粒子分散液を製造する際にイオン強度を高めてＳｉＯ2の前駆物質からシェルを形成し易くするために、塩化ナトリウム、塩化カリウム、塩化カルシウム、塩化マグネシウム、硝酸ナトリウム、硝酸カリウム、硝酸リチウム、硝酸カルシウム、硝酸マグネシウム、硝酸アンモニウム、硫酸ナトリウム、硫酸カリウム、硫酸アンモニウム、アンモニア、水酸化ナトリウム、水酸化カリウム、及び水酸化マグネシウム等の電解質を添加してもよく、これらの電解質を用いてｐＨを調整することができる。
【００４４】
（コア微粒子の溶解）
次に、コア−シェル型微粒子のコア微粒子を溶解又は分解させることによって中空状ＳｉＯ2の粒子が得られる。
【００４５】
コア−シェル型微粒子のコア微粒子からコア微粒子を溶解、又は分解させるには、すでに述べたとおり、種々の手段を採用することができ、例えば、熱による分解、酸による分解、光による分解から選ばれる１種又は２種以上の方法が挙げられる。
【００４６】
コア微粒子が熱分解性有機樹脂の場合、気相もしくは液相中で加熱することによってコア微粒子を除去することができる。加熱温度は２００〜１０００℃の範囲とすることが好ましい。２００℃未満ではコア微粒子が残存するおそれがあり、１０００℃を超えるとＳｉＯ2が溶融するおそれがあるため好ましくない。
【００４７】
コア微粒子が酸溶解性無機化合物の場合、気相もしくは液相中で酸もしくは酸性カチオン交換樹脂を加えることによってコア微粒子を除去することができる。酸としては、特に限定するものではなく、無機酸であっても、有機酸であってもよい。無機酸としては、例えば、塩酸、硫酸、硝酸、炭酸、リン酸、亜リン酸、次亜リン酸、亜硝酸等があげられ、有機酸としては、例えば蟻酸、酢酸、プロピオン酸、酪酸、吉草酸、カプロン酸、シュウ酸、マロン酸、コハク酸、グルタル酸、リンゴ酸、酒石酸、クエン酸、乳酸、グルコン酸、マレイン酸、フマル酸、コハク酸等が挙げられる。
【００４８】
また、液状の酸又は酸溶液の代わりに、酸性カチオン交換樹脂を用いることも好ましい。
酸性カチオン交換樹脂としては、カルボン酸基を有するポリアクリル樹脂系またはポリメタクリル樹脂系のものでもよいが、より強酸性であるスルホン酸基を有するポリスチレン系のものがより好ましい。
【００４９】
コア微粒子が光溶解性無機化合物の場合、気相もしくは液相中で光を照射することによってコア微粒子を除去することもできる。光の波長はよりエネルギーの高い３８０ｎｍ以下の紫外線が好ましい。
【００５０】
以上の方法においてコア微粒子が除去されたかどうかは、透過型電子顕微鏡により観察し、又は、得られた微粒子の元素分析を行うことで確認することができる。
【００５１】
（中空状ＳｉＯ2凝集体粒子の特性）
以上のようにして得られた本発明における中空状ＳｉＯ2凝集体粒子（クラスタ）は、すでに述べたように、中空状ＳｉＯ2の１次微粒子が複数又は多数結合して凝集体粒子を構成し、これが分散媒体中に分散しているものである。当該凝集体粒子の平均粒子径は、その平均１次粒子径の１．５倍以上、好ましくは３倍以上、さらに好ましくは１０倍以上、３０倍以下である。
【００５２】
本発明における中空状ＳｉＯ2１次微粒子の平均１次粒子径は５〜５０ｎｍの範囲にあるものが好ましい。
また前記凝集体粒子は、前記中空状ＳｉＯ2１次微粒子が２〜１０個集合した、非球形状の凝集体粒子であるものが好ましい。
【００５３】
粒子形状は特に限定するものではなく、球状、棒状、紡錘形状、柱状、チューブ状、シート状より選ばれる１種又は２種以上の混合物を用いることができる。
当該中空状ＳｉＯ2凝集体粒子の分散液中における平均凝集粒子径は、６０〜４００ｎｍの範囲であり、６０〜２００ｎｍであることが好ましい。６０ｎｍ未満では彩度の低い反射防止膜が得られにくく、４００ｎｍを超えると塗膜の透明性が不十分となるため、好ましくない。
【００５４】
中空状ＳｉＯ2１次粒子の外殻の厚みは、１〜２０ｎｍの範囲であり、かつ、平均１次粒子径の１／５〜１／３であることが好ましい。外殻の厚みが１ｎｍ未満で、かつ、当該粒径の１／５未満であると、ＺｎＯ微粒子を溶解した際に中空形状を保つことができず、２０ｎｍを超え、かつ、当該粒径の１／３超であると、中空状ＳｉＯ2凝集体粒子を含む塗膜の透明性が不十分となるため好ましくない。
【００５５】
本発明の中空状ＳｉＯ2を含有する粒子分散液中に分散している固形分濃度は、５０質量％以下、０．１質量％以上の範囲、好ましくは３０〜０．５質量％、さらに好ましくは２０〜１質量％である。特に５０質量％を超えると、分散液の安定性が低下するため好ましくない。
【００５６】
中空状ＳｉＯ2を含有する分散液の分散媒体には、すでに述べたように水、アルコール類、ケトン類、エステル類、エーテル類、グリコールエーテル類、含窒素化合物類、含硫黄化合物等の有機溶媒を用いることができる。
【００５７】
（塗料組成物）
以上のごとくして得られた、本発明の分散媒体に中空状ＳｉＯ2が分散した、中空状ＳｉＯ2を含有する分散液は、これをそのまま、又はマトリックス成分や塗料組成物を形成する場合の通常の配合剤を加えて、塗料組成物を形成することができる。
【００５８】
すなわち、当該中空状ＳｉＯ2を含有する分散液は、これをそのまま、または種々の配合材を加えて塗料組成物として、基材に塗布することで反射防止塗膜付き基材を得ることができる。
【００５９】
本発明の塗料組成物とする場合には、当該中空状ＳｉＯ2を含有する分散液に、マトリックス成分（バインダ）を混合することで塗膜の硬度を向上させることができる。マトリックス成分の固形分量は、中空状ＳｉＯ2凝集体粒子の全固形分量の０．１〜１０倍の範囲であることが好ましい。０．１倍未満であると塗膜の硬度が不十分であり、１０倍を超えると塗膜付き基材の反射防止性能が不十分となる。
【００６０】
上記マトリックス成分としては、熱または紫外線によって硬化するものが好ましく、例えば、金属酸化物の前駆物質、及び／又は有機樹脂が挙げられる。
金属酸化物としてはＡｌ2Ｏ3、ＳｉＯ2、ＳｎＯ2、ＴｉＯ2、ＺｒＯ2より選ばれる１種または２種以上の混合物が挙げられ、その前駆物質としては、当該金属の金属アルコキサイド及び／又はその加水分解重縮合物等が挙げられ、有機樹脂としては、紫外線硬化型有機樹脂が好ましいものとして挙げられる。例えば、具体的には、アクリル樹脂、ウレタンアクリレート樹脂、エポキシアクリレート樹脂、ポリエステルアクリレート、ポリエーテルアクリレート、エポキシ樹脂、シリコーン樹脂等より選ばれる１種または２種以上の混合物が挙げられる。
【００６１】
また、マトリックス成分としての金属アルコキサイドとしては、ケイ酸アルコキサイドが好ましく、例えばケイ酸エチルの他、パーフルオロポリエーテル基及び／又はパーフルオロアルキル基等のフッ素含有官能基を含むケイ酸アルコキサイド、ビニル基及びエポキシ基より選ばれる官能基の１種または２種以上を含有するケイ酸アルコキサイドでもよい。パーフルオロポリエーテル基を含有するケイ酸アルコキサイドとしては、例えばパーフルオロポリエーテルトリエトキシシラン；パーフルオロアルキル基を含有するケイ酸アルコキサイドとしては、パーフルオロエチルトリエトキシシラン；ビニル基を含有するケイ酸アルコキサイドとしては、ビニルトリメトキシシラン、ビニルトリエトキシシラン；エポキシ基を含有するケイ酸アルコキサイドとしては２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等が挙げられる。
【００６２】
（界面活性剤等）
本発明の塗料組成物においては、基材への濡れ性を向上させるために界面活性剤を含んでもよく、アニオン性界面活性剤、カチオン性界面活性剤、ノニオン性界面活性剤のいずれのものも使用できる。界面活性剤としては、−ＣＨ2ＣＨ2Ｏ−、−ＳＯ2−、−ＮＲ−（Ｒは水素原子又は有機基）、−ＮＨ2−、−ＳＯ3Ｙ、−ＣＯＯＹ（Ｙは水素原子、ナトリウム原子、カリウム原子又はアンモニウムイオン）の構造単位を有するノニオン性界面活性剤が好ましい。なかでも、塗料組成物の保存安定性を損なうおそれのないことから、−ＣＨ2ＣＨ2Ｏ−の構造単位をもつノニオン系の界面活性剤が特に好ましい。
【００６３】
ノニオン系の界面活性剤としては、例えば、アルキルポリオキシエチレンエーテル、アルキルポリオキシエチレン−ポリプロピレンエーテル、脂肪酸ポリオキシエチレンエステル、脂肪酸ポリオキシエチレンソルビタンエステル、脂肪酸ポリオキシエチレンソルビトールエステル、アルキルポリオキシエチレンアミン、アルキルポリオキシエチレンアミド、ポリエーテル変性のシリコーン系界面活性剤等が挙げられる。
【００６４】
（固形分濃度等）
本発明による塗料組成物の溶媒は、中空状ＳｉＯ2を含有する分散液の分散媒体である上記水及びアルコール類、ケトン類、エステル類、エーテル類、グリコールエーテル類、含窒素化合物類、含硫黄化合物類等の有機溶媒を用いることができる。
【００６５】
本発明の塗料組成物の固形分濃度は、０．１〜５０質量％の範囲であることが好ましい。０．１質量％未満であると反射防止性能を発現するための十分な厚さの塗膜を形成し難く、５０質量％を超えると塗料組成物の安定性が低下するため好ましくない。
【００６６】
本発明の塗料組成物には、さらに無機物及び／又は有機物からなる各種塗料用配合剤が配合され、ハードコート、着色、導電、帯電防止、偏光、紫外線遮蔽、赤外線遮蔽、防汚、防曇、光触媒、抗菌、蓄光、電池、屈折率制御、撥水、撥油、指紋除去、滑り性等より選ばれる１種または２種以上の機能が付与されてもよい。
【００６７】
一方本発明の塗料組成物には、塗膜に求められる機能に応じて、通常使用される添加剤、例えば、泡立ち防止剤、レベリング剤、紫外線吸収剤、粘度調整剤、酸化防止剤、防カビ剤等を適宜添加することができる。また、塗膜を目的に応じた色に着色するため、塗料用として通常使用される種々の顔料、例えばチタニア、ジルコニア、鉛白、ベンガラ等を配合することも可能である。
【００６８】
（塗膜形成）
本発明においては、中空状ＳｉＯ2を含有する分散液を含む上記塗料組成物を基材上に塗布、乾燥することにより反射防止用塗膜、すなわち低折率性塗膜を形成することができる。
【００６９】
本発明による反射防止用塗膜の膜厚は、１０〜３０００ｎｍの範囲であることが好ましい。１０ｎｍ未満であると反射防止性能が不十分であり、３０００ｎｍを超えるとクラックが入りやすくなったり、干渉縞が発生したり、傷が目立ちやすくなるおそれがあるため、好ましくない。
【００７０】
塗膜の反射率は、分光光度計で測定することができるが、本発明による反射防止用塗膜は、波長３８０〜７８０ｎｍの可視光領域において、反射率の最小値が２％以下であることが好ましく、かつ、反射率の最大値と最小値の差が１％以下であることが好ましい。反射率の最小値が２％超であると、低屈折率性塗膜としての機能が不充分となるおそれがある。また反射率の最大値と最小値の差が１％超であると、彩度が高くなりすぎ好ましくない。
【００７１】
また、本発明により得られる反射防止用塗膜は、波長５５０ｎｍでの反射率が極小値をとるように膜厚を調整することが好ましい。なお、膜厚の調整は、膜厚＝λ／４ｎ（ただし、λは光の波長、ｎは膜の屈折率）により行うことができる。
【００７２】
塗膜の透明性は、ＪＩＳ  Ｋ−７１５０の規格に則り、ヘイズ値で評価することが好ましい。塗膜のヘイズ値は、１％以下であることが好ましく、０．５％以下であることが特に好ましい。ヘイズ値が１％超であると、透過率が低く透明性が悪いので好ましくない。  本発明による塗膜の表面には、無機物及び／又は有機物からなる特定の機能を有する塗膜がさらに形成され、ハードコート、着色、導電、帯電防止、偏光、紫外線遮蔽、赤外線遮蔽、防汚、防曇、光触媒、抗菌、蓄光、電池、屈折率制御、撥水、撥油、指紋除去、滑り性等より選ばれる１種または２種以上の機能が付与されてもよい。
【００７３】
（基材）
本発明の塗料組成物を塗布する基材は、目的に応じて任意のものが使用可能であり、特に限定するものではない。例えば特に反射防止用塗膜形成を目的とする場合は、基材は透明又は不透明のどちらでもよいが、透明な基材であることがより好ましく、例えばガラス、有機樹脂基材が挙げられる。基材の形状は、板状でもフィルム状であってもよく、また、基材の形状は平板に限らず、全面又は一部に曲率を有していてもよい。
【００７４】
基材を形成する有機樹脂としては、ポリエチレンテレフタレート、ポリカーボネート、ポリメタクリル酸メチル（ＰＭＭＡ）、トリアセチルセルロース等より選ばれる１種または２種以上の混合物が好ましいものとして挙げられる。
【００７５】
なお、これら基材には、あらかじめ無機物及び／又は有機物からなる塗膜が形成され、ハードコート、着色、導電、帯電防止、偏光、紫外線遮蔽、赤外線遮蔽、防汚、防曇、光触媒、抗菌、蓄光、電池、屈折率制御等より選ばれる１種または２種以上の機能が付与されていてもよい。さらにまた、本発明の塗料組成物が塗布されてなる中空状ＳｉＯ2凝集体粒子を含む塗膜の上に無機物及び／又は有機物からなる機能性の塗膜が形成され、ハードコート、着色、導電、帯電防止、偏光、紫外線遮蔽、赤外線遮蔽、防汚、防曇、光触媒、抗菌、蓄光、電池、屈折率制御、撥水、撥油、指紋除去、滑り性等より選ばれる１種または２種以上の機能が付与されてもよい。
【００７６】
（塗布方法）
本発明の塗料組成物は、それ自身公知の方法で塗布することができる。例えば、はけ塗り、ローラー塗布、手塗り、刷毛塗り、ディッピング、回転塗布、浸漬塗布、各種印刷方式による塗布、カーテンフロー、バーコート、ダイコート、グラビアコート、マイクログラビアコート、リバースコート、ロールコート、フローコート、スプレーコート、ディップコート等が挙げられる。
【００７７】
また、塗膜の機械的強度を高める目的で、必要に応じて、加熱や紫外線や電子線等による照射を行ってもよい。当該加熱は基材の耐熱性を加味して決定すればよいが、６０〜７００℃が好ましい。
【００７８】
本発明の塗料組成物を塗布するにあたり、有機樹脂基材に対して特に前処理は必要としないが、塗膜の密着性をより高める目的で、プラズマ処理、コロナ処理、ＵＶ処理、オゾン処理等の放電処理、水、酸やアルカリ等の化学処理、又は 研磨剤を用いた物理的処理を施すことができる。
【実施例】
【００７９】
以下に、本発明の実施例（例１〜３）及び比較例（例４）をあげて本発明を具体的に説明するが、本発明の技術的範囲がこの実施例に限定されるものではない。
〔例１〕（粒子＝中空状ＳｉＯ2凝集体粒子、マトリックス＝ＳｉＯ2、基材＝ガラスの場合）
（１）容量２００ｍｌのガラス製反応容器に、エタノール６０ｇ、ＺｎＯ微粒子クラスタ水分散液（境化学工業社製、製品名：ＮＡＮＯＦＩＮＥ−５０、平均１次粒子径２０ｎｍ、平均凝集粒子径１００ｎｍ、固形分濃度１０質量％）３０ｇ、テトラエトキシシラン（ＳｉＯ2換算固形分濃度２９質量％）１０ｇを加えた後、アンモニア水溶液を添加し、ｐＨ＝１０として、２０℃で６時間撹拌して、コア−シェル型微粒子分散液（固形分濃度６質量％）の１００ｇを得た。
【００８０】
（２）得られたコア−シェル型微粒子分散液に強酸性カチオン交換樹脂（三菱化学社製、商品名：ダイヤイオン、総交換容量２．０（meq/ml）以上）を１００ｇ加え、１時間撹拌してｐＨ＝４となった後、ろ過により強酸性カチオン交換樹脂を除去することで、中空状ＳｉＯ2を含有する分散液１００ｇを得た。当該中空状ＳｉＯ2１次粒子の外殻の厚みは１０ｎｍ、空孔径は２０ｎｍであった。また、当該中空状ＳｉＯ2微粒子は凝集体粒子であり、平均凝集粒子径１００ｎｍ、固形分濃度３質量％であった。
【００８１】
（３）容量２００ｍｌのガラス製反応容器に、得られた中空状ＳｉＯ2凝集体粒子を含有する分散液２３ｇ、エタノール６５ｇ、マトリックス成分としてテトラエトキシシランを硝酸で加水分解して得られるケイ酸オリゴマー溶液（固形分濃度３質量％、エタノール溶媒）１０ｇ、界面活性剤溶液（日本ユニカー社製、商品名：Ｌ−７７、固形分濃度１質量％、エタノール溶媒）２ｇを加え、１０分間撹拌して、反射防止用塗料組成物を得た。
【００８２】
（４）得られた中空状ＳｉＯ2凝集体粒子及び反射防止用塗料組成物については以下のようにして評価試験を行った。
（Ａ）中空状ＳｉＯ2凝集体粒子
当該中空状ＳｉＯ2凝集体粒子に関し、以下の評価を行った。評価結果は表１に示す。
（ｉ）中空状ＳｉＯ2１次粒子の平均１次粒子径、形態及びコアの残存は透過型電子顕微鏡（日立社製、型式：Ｈ−９０００）により観察した。
（ｉｉ）中空状ＳｉＯ2凝集体粒子の平均凝集粒子径は、動的光散乱法粒度分析計（日機装社製、型式：マイクロトラックＵＰＡ）により測定した。
【００８３】
（Ｂ）塗料組成物はこれを塗布して得られる塗膜により評価した。
当該塗料組成物を、エタノール拭きした基板（１００ｍｍ×１００ｍｍ、厚さ３．５ｍｍ）（なお、基板の屈折率は、ガラス基板の場合、１．５２、ＰＭＭＡ基板の場合、１．５８とした。）上に塗布し、回転数２００ｒｐｍで６０秒間スピンコートして均一化した後、２００℃で１０分間乾燥し、厚さ１００ｎｍの塗膜を形成し、これを測定サンプルとした。塗膜の形成されたサンプルについて以下の評価を行った。結果を表２に示した。
【００８４】
（ｉ）反射率評価として、得られた塗膜の反射率を分光光度計（日立製作所社製、型式：Ｕ−４１００）により測定した。
（ｉｉ）外観評価として、得られる塗膜の塗布ムラを目視により判断した。塗布ムラがなく外観上良好なものを○、塗布ムラがあり実用的でないものを×として評価した。
【００８５】
（ｉｉｉ）透明性評価として、ヘイズ値により評価を行った。ヘイズ測定はＪＩＳ  Ｋ−７１０５に則り、評価を行った。基板上の塗膜のヘイズ値をヘーズコンピューター（スガ試験機社製、型名：ＨＧＭ−３ＤＰ）で測定した。
（ｉｖ）  耐磨耗性評価として、サンプルの塗膜表面を、テーパー摩耗試験機で１００回往復磨耗した後、塗膜の剥離状況を肉眼で観察した。塗膜が全く剥がれない場合を○、一部が剥がるものの半分以上の面積が残っている場合を△、半分を超えて剥離する場合を×とした。
【００８６】
〔例２〕（粒子＝中空状ＳｉＯ2凝集体粒子、マトリックス＝ＴｉＯ2、基材＝ガラス）
（１）例１と同様にして操作を行い、中空状ＳｉＯ2凝集体粒子の分散液（平均凝集粒子径１００ｎｍ、固形分濃度３質量％）１００ｇを得た。また当該中空状ＳｉＯ2１次粒子の外殻の厚みは１０ｎｍ、空孔径は２０ｎｍであった。この中空状ＳｉＯ2を含有する分散液の粒子測定結果を表１に示す。
【００８７】
（２）容量２００ｍｌのガラス製反応容器に、得られた中空状ＳｉＯ2凝集体粒子を含有する分散液２３ｇ、エタノール６５ｇ、チタニウムイソプロポキシドを硝酸で加水分解して得られるチタン酸オリゴマー溶液（固形分濃度３質量％、エタノール溶媒）１０ｇ、界面活性剤溶液（日本ユニカー社製、商品名：Ｌ−７７、固形分濃度１質量％、エタノール溶媒）２ｇを加え、１０分間撹拌して、反射防止用塗料組成物を得た。この塗料組成物について、例１と同様にして当該基板上に塗膜を形成し、これを評価した。結果を表２に示す。
【００８８】
〔例３〕（粒子＝中空状ＳｉＯ2凝集体粒子、マトリックス＝ＰＭＭＡ、基材＝ガラス）
（１）例１と同様にして操作を行い、中空状ＳｉＯ2凝集体粒子を含有する分散液（平均凝集粒子径１００ｎｍ、固形分濃度３質量％）１００ｇを得た。また当該中空状ＳｉＯ21次粒子の外殻の厚みは１０ｎｍ、空孔径は２０ｎｍであった。この中空状ＳｉＯ2を含有する分散液の測定結果を表１に示す。
【００８９】
（２）容量２００ｍｌのガラス製反応容器に、得られた中空状ＳｉＯ2凝集体粒子分散液２３ｇ、エタノール６５ｇ、マトリックス樹脂としてメチルメタクリレートモノマー溶液（固形分濃度３％、光開始剤０．１％、酢酸ブチル、イソプロピルアルコール溶媒）１０ｇ、界面活性剤溶液（日本ユニカー社製、商品名：Ｌ−７７、固形分濃度１質量％、エタノール溶媒）２ｇを加え、１０分間撹拌して、反射防止用塗料組成物を得た。
【００９０】
この塗料組成物について、例１と同様にして当該基板上に塗膜を形成し、さらに紫外線を１０分間照射して塗膜を硬化させた。これを例１と同様に評価した結果を表２に示す。
【００９１】
〔例４〕（コア＝アルミン酸ナトリウム＋ケイ酸ナトリウム、マトリックス＝ＳｉＯ2、基材＝ガラス）
（１）容量２００ｍｌのガラス製反応容器に、ＳｉＯ2微粒子分散液（触媒化成社製、商品名：ＳＩ−５５０、平均粒径５ｎｍ、ＳｉＯ2 濃度２０質量％、水溶媒）１ｇ、水１９ｇを加え、混合して８０℃に加熱した。
【００９２】
この微粒子分散液（ｐＨ＝１０．５）に、ケイ酸ナトリウム水溶液（ＳｉＯ2固形分濃度１．２質量％）９０ｇとアルミン酸ナトリウム水溶液（Ａｌ2Ｏ3固形分濃度０．８質量％）９０ｇとを同時に添加し反応させＳｉＯ2 とＡｌ2 Ｏ3を析出させた。添加終了後の、微粒子分散液のｐＨは１２．５であった。反応液を室温まで冷却して、限外濾過膜によってＳｉＯ2 −Ａｌ2 Ｏ3 コア微粒子分散液（固形分濃度２０質量％）２００ｇを得た。
【００９３】
（２）容量１０００ｍｌのガラス製反応容器に、上記コア微粒子分散液５ｇ及び純水１７ｇを加えて９８℃に加熱し、ケイ酸ナトリウム水溶液を強酸性カチオン交換樹脂（三菱化学社製、商品名：ダイヤイオン）で脱アルカリして得られたケイ酸液（ＳｉＯ2濃度３.５質量％）３０ｇを加えてＳｉＯ2を析出させ、反応液を室温まで冷却して、限外濾過膜によってＳｉＯ2 −Ａｌ2 Ｏ3 をコアとする、ＳｉＯ2で被覆した微粒子分散液（固形分濃度１３質量％）５００ｇを得た。
【００９４】
（３）次に、純水２１６７ｇ、強酸性カチオン交換樹脂（三菱化学社製、商品名：ダイヤイオン、総交換容量２．０（meq/ml）以上）を加えて、ＳｉＯ2 −Ａｌ2 Ｏ3 コアを溶解除去した。１時間撹拌してｐＨ＝４となった後、ろ過により強酸性カチオン交換樹脂を除去することにより、中空状ＳｉＯ2粒子を含有する分散液（平均凝集粒子径４０ｎｍ、固形分濃度３質量％）２６６７ｇを得た。また当該中空状ＳｉＯ2１次粒子の外殻の厚みは５ｎｍ、空孔径は３０ｎｍであった。
【００９５】
（４）容量２００ｍｌのガラス製反応容器に、水６５ｇ、得られた中空状ＳｉＯ2粒子を含有する分散液２３ｇ、ＳｉＯ2オリゴマー溶液（固形分濃度３質量％、エタノール溶媒）１０ｇ、界面活性剤溶液（日本ユニカー社製、商品名：Ｌ−７７、固形分濃度１質量％、エタノール溶媒）２ｇを加え、１０分間撹拌して、反射防止用塗料組成物を得た。
【００９６】
この塗料組成物について、例１と同様にして当該基板上に塗膜を形成し、これを評価した。結果を表２に示す。
当該塗膜は特に反射率の最大値が高かった。これはコア微粒子は完全に溶解せず、残存していることが透過型顕微鏡により観察されたことより、十分な反射防止性能が得られなかったためと考えられる。
【００９７】
また、当該塗膜は、反射率の最大値と最小値の差が非常に大きく、彩度が高かった（すなわち、塗膜は着色していた。）。すでに述べたように、中空状ＳｉＯ2粒子を塗膜に配合した場合、塗膜中では単分散であるため、膜の厚み方向に充分な屈折率傾斜が形成されないためであると推定される。
この塗料組成物について、例１と同様にして当該基板上に塗膜を形成し、さらに紫外線を１０分間照射して塗膜を硬化させた。これを評価した。結果を表２に示す。
【００９８】
【表１】
2006335881.tif 000002
【００９９】
【表２】
2006335881.tif 000003
【産業上の利用可能性】
【０１００】
本発明の中空状ＳｉＯ2を含有する分散液を含む塗料組成物やその塗膜付き基材は、用途としては、自動車ガラス、建築ガラス、ディスプレイガラス、タッチパネルガラス、光学レンズ、太陽電池カバー、光学フィルター、反射防止フィルム、偏光フィルム、断熱フィラー、低屈折率フィラー、低誘電率フィラー、ドラッグデリバリー担持体等種々の産業分野に利用できるものであり、その産業上の利用可能性はきわめて大きい。